СПОСОБ ВЫДЕЛЕНИЯ КАУЧУКА ИЗ ВЫДЕРЖАННЫХ БРИКЕТОВ И ВЫДЕРЖАННЫЕ БРИКЕТЫ, СОДЕРЖАЩИЕ РАСТИТЕЛЬНЫЙ МАТЕРИАЛ ИЗ РАСТЕРИЙ, НЕ ЯВЛЯЮЩИХСЯ ГИВЕЕЙ

1. Способ выделения каучука из брикетов, содержащих каучук, включающий:
a. использование выдержанных брикетов, содержащих по меньшей мере один антиоксидант и измельченный растительный материал, который содержит багассу, каучук, смолу и менее 5 масс. % листьев растения, не являющегося гевеей, причем брикеты выдержаны в течение 21-200 дней после получения;
b. смешивание брикетов с (i) по меньшей мере одним неполярным органическим растворителем и (ii) по меньшей мере одним полярным органическим растворителем с получением суспензии, причем общее количество (i) и (ii) составляет 50-90% от массы суспензии, брикеты составляют 10-50% от массы суспензии, и суспензия содержит 0,5-10 масс. % воды;
c. удаление большей части багассы из суспензии с получением мисцеллы и первой порции багассы;
d. не обязательно добавление дополнительного полярного органического растворителя, неполярного органического растворителя или их комбинации в мисцеллу с получением мисцеллы пониженной вязкости, причем любой дополнительный добавляемый полярный органический растворитель и неполярный органический растворитель могут быть такими же, которые использовались на стадии (a), или отличаться от них, и количество любого дополнительного добавляемого полярного органического растворителя меньше количества, вызывающего коагуляцию каучука, содержащегося в мисцелле пониженной вязкости;
e. удаление 80-95 масс. % багассы (в расчете на общую массу багассы, содержащейся в мисцелле пониженной вязкости) из мисцеллы, полученной на стадии (c) или (d), с получением очищенной мисцеллы и второй фракции багассы, при этом большая часть удаленной багассы характеризуется размером частиц менее 105 микрон;
f. не обязательно обработку очищенной мисцеллы для дополнительного удаления багассы с получением осветленного раствора каучука, который содержит 0,01-1% по массе багассы (в расчете на общую массу багассы, содержащейся в суспензии) с получением осветленного раствора каучука;
g. повышение относительного количества полярного растворителя по сравнению с неполярным растворителем в осветленном растворе каучука, что приводит к коагуляции каучука; и
h. получение очищенного твердого каучука из коагулированного каучука, причем если указанный очищенный твердый каучук содержит 0,8% летучих веществ, он также содержит 0,05-0,5 масс. % загрязнений, 0,2-1,5 масс. % золы 0,1-4 масс. % смолы,
причем по меньшей мере стадии (b)-(f) осуществляют при температуре или температурах 10-80°C и давлении от 35 до 1000 КПа.
2. Способ по п. 1, в котором брикеты содержат 80-100% по массе коры, меньше 20% по массе древесины и меньше 1% по массе листьев.
3. Способ по п. 1 или 2, в котором измельченный растительный материал брикетов получен из кустарника гуаюлы.
4. Выдержанный брикет, содержащий:
от 78 до 95 масс. % прессованного измельченного растительного материала (в расчете на общую массу брикета) из растения, не являющегося гевеей, причем указанный растительный материал содержит багассу, каучук и смолу,
2-20 масс. % воды (в расчете на общую массу брикета),
0,2-2 масс. % антиоксиданта (в расчете на общую массу каучука, содержащегося в багассе),
0,1-5 масс. % связующего,
причем брикет выдержан в течение 18-24 дней после получения, и молекулярная масса каучука в брикете, измеренная после экстракции каучука органическим растворителем из растительного материала брикета, составляет 1000000-1500000.
5. Брикет по п. 4, в котором молекулярная масса каучука в брикете, измеренная после экстракции каучука органическим растворителем из растительного материала брикета, составляет 1200000-1500000.
6. Брикет по п. 4 или 5, в котором измельченный растительный материал в брикетах получен из кустарника гуаюлы.